(57)【要約】【課題】耐熱性に優れ、経時変化による変色や品質の低下の問題が改善された、定量的にフェノール性水酸基が修飾された変性フェノ−ル樹脂を、簡便な製造方法により提供する。【解決手段】予めフェノール性水酸基が修飾されている式（Ｉ）で表される化合物及び式（II）で表されるフェノール化合物と、アルデヒド類とを酸触媒の存在化で反応させる。【化１】2006161036.tif 000046【選択図】  なし【特許請求の範囲】
【請求項１】
式（Ｉ）
【化１】
2006161036.tif 000031
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物よりなる原料化合物Ａ及び式（II）
【化２】
2006161036.tif 000032
（式中、各Ｒ３は、それぞれ炭素数１〜１０のアルキル基、炭素数６〜１２の芳香族炭化水素基、炭素数１〜１０のアルコキシル基又はヒドロキシル基を示し、ｋは０〜３の整数を示す。）
で表される化合物よりなる原料化合物Ｂを、パラホルムアルデヒド及び式（III）
【化３】
2006161036.tif 000033
（式中、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示す。）
で表される化合物から選ばれる少なくとも１つのアルデヒド類と酸触媒の存在下で反応させることを特徴とする変性フェノール樹脂の製造方法。
【請求項２】
酸触媒が、有機スルホン酸又は硫酸である請求項１記載の製造方法。
【請求項３】
酢酸とハロゲン系溶媒の混合溶媒の存在下で反応が行なわれる請求項１又は２記載の製造方法。
【請求項４】
ハロゲン系溶媒がクロロホルム、モノクロロベンゼン及びジクロロベンゼンから選ばれる少なくとも１つである請求項３記載の製造方法。
【請求項５】
原料化合物Ａがアニソールであり、原料化合物Ｂがフェノール又はクレゾールであり、かつアルデヒド類がパラホルムアルデヒドである請求項１〜４のいずれか一項に記載の製造方法。
【請求項６】
式（IV）
【化４】
2006161036.tif 000034
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍ及びｎは、それぞれ１〜２００００の整数を示し、ｊ及びｋは、それぞれ０〜３の整数を示す。）
で表される繰り返し単位を有する変性フェノール樹脂。
【請求項７】
式（Ｖ）
【化５】
2006161036.tif 000035
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍは１〜２００００の整数を示し、ｏ及びｏ’は合わせて１〜２００００の整数を示し、ｊ及びｋは、それぞれ０〜３の整数を示し、ｌは、０〜２の整数を示す。）
で表される繰り返し単位を有する変性フェノール樹脂。
【請求項８】
請求項６又は７記載の変性フェノール樹脂をエピクロロヒドリンと反応させて得られる樹脂。
【請求項９】
原料化合物Ａに代えて、式（Ｉ’）
【化６】
2006161036.tif 000036
（式中、Ｒ１’は、炭素数１〜１０のアルキル基、炭素数２〜１０のアルケニル基、炭素数２〜１０のアシル基、炭素数３〜１２のシクロアルキル基又は置換されていてもよいフェニル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物から選ばれる１種又は２種以上の化合物よりなり、そのうちの少なくとも１種が式中のＲ１’が置換されていてもよいフェニル基からなる化合物である原料化合物Ａ’を使用する、請求項１〜４のいずれか一項記載の製造方法。
【請求項１０】
原料化合物Ａ’がジフェニルエーテルであるか、又は、ジフェニルエーテルとアニソールであり、原料化合物Ｂがフェノール又はクレゾールであり、かつアルデヒド類がパラホルムアルデヒドである請求項９記載の製造方法。
【請求項１１】
式（IV’）
【化７】
2006161036.tif 000037
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合せて１〜２００００の整数を示し（ただし、ｍ’は１以上である。）、ｎ’は１〜２００００の整数を示し、ｊ、ｋ及びｓは、それぞれ０〜３の整数を示す。）
で表される繰り返し単位を有する変性フェノール樹脂。
【請求項１２】
式（Ｖ’）
【化８】
2006161036.tif 000038
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合わせて１〜２００００の整数を示し（但し、ｍ’は１以上である。）、ｏ及びｏ’は合わせて１〜２００００の整数を示し、ｊ、ｋ及びｓは、それぞれ０〜３の整数を示し、ｌは、０〜２の整数を示す。）
で表される繰り返し単位を有する変性フェノール樹脂。
【請求項１３】
請求項１１又１２記載の変性フェノール樹脂をエピクロロヒドリンと反応させて得られる樹脂。
【請求項１４】
原料化合物Ｂに代えて、式（II’）
【化９】
2006161036.tif 000039
（式中、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、ｋは０〜３の整数を示す。）
で表される化合物から選ばれる１種又は２種以上の化合物よりなり、そのうちの少なくとも１種が式中のＲ３’がヒドロキシル基で置換された炭素数６〜１２の芳香族炭化水素基又はヒドロキシル基で置換された炭素数が６〜１０のアリールオキシ基からなる化合物である原料化合物Ｂ’を使用する、請求項１〜４のいずれか一項記載の製造方法。
【請求項１５】
原料化合物Ａがアニソールであり、原料化合物Ｂ’がビスフェノールＡ、４，４’−ジヒドロキシビフェニル若しくはジ（４−ヒドロキシフェニル）オキシドであるか、又は、ビスフェノールＡ、４，４’−ジヒドロキシビフェニル若しくはジ（４−ヒドロキシフェニル）オキシドと、フェノール又はクレゾールであり、かつアルデヒド類がパラホルムアルデヒドである請求項１４記載の製造方法。
【請求項１６】
式（IV’’）
【化１０】
2006161036.tif 000040
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍ及びｎは、それぞれ１〜２００００の整数を示し、ｊ及びｋは、それぞれ０〜３の整数を示す。但し、フェノール性水酸基を有するｎ個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
【請求項１７】
式（Ｖ’’）
【化１１】
2006161036.tif 000041
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍは１〜２００００の整数を示し、ｏ及びｏ’は合わせて１〜２００００の整数を示し、ｊ及びｋは、それぞれ０〜３の整数を示し、ｌは、０〜２の整数を示す。但し、フェノール性水酸基を有する（ｏ+ｏ’）個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
【請求項１８】
請求項１６又は１７記載の変性フェノール樹脂をエピクロロヒドリンと反応させて得られる樹脂。
【請求項１９】
原料化合物Ａに代えて、式（Ｉ’）
【化１２】
2006161036.tif 000042
（式中、Ｒ１’は、炭素数１〜１０のアルキル基、炭素数２〜１０のアルケニル基、炭素数２〜１０のアシル基、炭素数３〜１２のシクロアルキル基又は置換されていてもよいフェニル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物から選ばれる１種又は２種以上の化合物よりなり、そのうちの少なくとも１種が式中のＲ１’が置換されていてもよいフェニル基からなる化合物である原料化合物Ａ’を使用し、かつ
原料化合物Ｂに代えて、
式（II’）
【化１３】
2006161036.tif 000043
（式中、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、ｋは０〜３の整数を示す。）
で表される化合物から選ばれる１種又は２種以上の化合物よりなり、そのうちの少なくとも１種が式中のＲ３’がヒドロキシル基で置換された炭素数６〜１２の芳香族炭化水素基又はヒドロキシル基で置換された炭素数が６〜１０のアリールオキシ基からなる化合物である原料化合物Ｂ’を使用する、請求項１〜４のいずれか一項記載の製造方法。
【請求項２０】
原料化合物Ｂがジフェニルエーテルであるか又は、ジフェニルエーテルとアニソールであり、原料化合物ＢがビスフェノールＡ、４，４’−ジヒドロキシビフェニル若しくはジ（４−ヒドロキシフェニル）オキシドであるか、又は、ビスフェノールＡ、４，４’−ジヒドロキシビフェニル若しくはジ（４−ヒドロキシフェニル）オキシドと、フェノール若しくはクレゾールであり、かつアルデヒド類がパラホルムアルデヒドである請求項１９記載の製造方法。
【請求項２１】
式（IV’’’）
【化１４】
2006161036.tif 000044
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合せて１〜２００００の整数を示し（ただし、ｍ’は１以上である。）、ｎ’は１〜２００００の整数を示し、ｊ、ｋ及びｓは、それぞれ０〜３の整数を示す。但し、フェノール性水酸基を有するｎ’個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
【請求項２２】
式（Ｖ’’’）
【化１５】
2006161036.tif 000045
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合わせて１〜２００００の整数を示し（但し、ｍ’は１以上である。）、ｏ及びｏ’は合わせて１〜２００００の整数を示し、ｊ、ｋ及びｓは、それぞれ０〜３の整数を示し、ｌは、０〜２の整数を示す。但し、フェノール性水酸基を有する（ｏ+ｏ’）個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
【請求項２３】
請求項２１又は２２記載の変性フェノール樹脂をエピクロロヒドリンと反応させて得られる樹脂。
【発明の詳細な説明】
【技術分野】
【０００１】
本発明は、フェノール化合物及び変性フェノール化合物を共重合させることによる変性フェノール樹脂の製造方法及びその変性フェノール樹脂に関する。
【背景技術】
【０００２】
フェノ−ル化合物とアルデヒド化合物とを反応させて得られるフェノール樹脂は、耐熱性が高く、絶縁性にも優れ、成形材料、電子材料をはじめ、数々の工業分野で応用されている。
【０００３】
しかし、フェノール樹脂は、時間の経過ともにそのフェノール性水酸基が化学変化し、樹脂が変色したり、品質が低下したりするという問題があった。また、技術の進歩に伴い、樹脂により高い耐熱性が要求される場面もあり、そのような場合には、通常のフェノール樹脂では耐熱性において不十分であった。
【０００４】
このような変色・品質低下に対する問題の解決や耐熱性の向上については、フェノール樹脂のフェノール性水酸基に他の置換基を導入して当該水酸基を修飾することが有効と考えられ、当該水酸基が修飾された変性フェノール樹脂を製造するための様々な方法が検討されている。例えば、ノボラック樹脂にイサト酸無水物を樹脂の溶融温度で反応させることにより、フェノール性水酸基をアントラニル化する検討が行われている（例えば、特許文献１参照）。また、有機カルボン酸無水物をノボラック樹脂に反応させることにより、有機カルボン酸変性ノボラック樹脂の合成検討が行われている（例えば、特許文献２及び３参照）。さらに、フェノール性水酸基に予め他の置換基を導入した化合物とアルデヒド類を用いて合成した樹脂について、当該置換基を脱離又は転移させてフェノール性水酸基に再変換する方法が検討されている（例えば、特許文献４参照）。
【０００５】
しかしながら、いずれの場合においても、定量的にフェノール性水酸基を修飾するのは非常に困難であり、ノボラック樹脂の粘度や立体構造上の問題などから、修飾できる分子量領域や変性率に制限がある。特に、高分子量タイプのノボラック樹脂への修飾は非常に困難である。また、フェノール性水酸基が一部エーテル化された変性フェノール樹脂をフェノール樹脂から得ることは、反応条件の過酷さを考えると、工業的には困難である。
さらに、いずれの場合においても、一旦樹脂を製造した上で、更なる反応により置換基を導入、脱離等しているため、工程数が多く、工業化には適していない。
【０００６】
【特許文献１】特開２００１−２８８２５２号公報
【特許文献２】特開２０００−５３７４０号公報
【特許文献３】特開２０００−５３７４８号公報
【特許文献４】特開２００４−２６９７５３号公報
【発明の開示】
【発明が解決しようとする課題】
【０００７】
本発明が解決しようとする課題は、耐熱性に優れ、経時変化による変色や品質の低下の問題が改善された、定量的にフェノール性水酸基が修飾された変性フェノ−ル樹脂を、簡便な製造方法により提供することである。
また、耐熱性に優れ、経時変化による変色や品質の低下の問題が改善され、しかも、有機溶媒への溶解性が改善された、定量的にフェノール性水酸基が修飾された変性フェノール樹脂を、簡便な製造方法により提供することである。
さらにまた、耐熱性に優れ、経時変化による変色や品質の低下の問題が改善され、しかも、柔軟性に優れ、キャスト法によるフィルム化も可能な、定量的にフェノール性水酸基が修飾された変性フェノール樹脂を、簡便な製造方法により提供することである。
【課題を解決するための手段】
【０００８】
本発明者らは、鋭意検討した結果、予めフェノール性水酸基が修飾されている後述の式（Ｉ）又は式（Ｉ’）で表される化合物及び後述の式（II）又は式（II’）で表されるフェノール化合物とアルデヒド類とを酸触媒の存在化で反応させることにより、樹脂の合成工程の段階で、定量的にフェノール性水酸基が修飾された変性フェノール樹脂を製造できることを見出した。すなわち、本発明は以下の通りである。
【０００９】
［１］  式（Ｉ）
【００１０】
【化１】
2006161036.tif 000002
【００１１】
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物よりなる原料化合物Ａ及び式（II）
【００１２】
【化２】
2006161036.tif 000003
【００１３】
（式中、各Ｒ３は、それぞれ炭素数１〜１０のアルキル基、炭素数６〜１２の芳香族炭化水素基、炭素数１〜１０のアルコキシル基又はヒドロキシル基を示し、ｋは０〜３の整数を示す。）
で表される化合物よりなる原料化合物Ｂを、パラホルムアルデヒド及び式（III）
【００１４】
【化３】
2006161036.tif 000004
【００１５】
（式中、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示す。）
で表される化合物から選ばれる少なくとも１つのアルデヒド類と酸触媒の存在下で反応させることを特徴とする変性フェノール樹脂の製造方法。
［２］  酸触媒が、有機スルホン酸又は硫酸である［１］記載の製造方法。
［３］  酢酸とハロゲン系溶媒の混合溶媒の存在下で反応が行なわれる［１］又は［２］記載の製造方法。
［４］  ハロゲン系溶媒がクロロホルム、モノクロロベンゼン及びジクロロベンゼンから選ばれる少なくとも１つである［３］記載の製造方法。
［５］  原料化合物Ａがアニソールであり、原料化合物Ｂがフェノール又はクレゾールであり、かつアルデヒド類がパラホルムアルデヒドである［１］〜［４］のいずれかに記載の製造方法。
［６］
式（IV）
【００１６】
【化４】
2006161036.tif 000005
【００１７】
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍ及びｎは、それぞれ１〜２００００の整数を示し、ｊ及びｋは、それぞれ０〜３の整数を示す。）
で表される繰り返し単位を有する変性フェノール樹脂。
［７］  式（Ｖ）
【００１８】
【化５】
2006161036.tif 000006
【００１９】
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍは１〜２００００の整数を示し、ｏ及びｏ’は合わせて１〜２００００の整数を示し、ｊ及びｋは、それぞれ０〜３の整数を示し、ｌは、０〜２の整数を示す。）
で表される繰り返し単位を有する変性フェノール樹脂。
［８］  ［６］又は［７］記載の変性フェノール樹脂をエピクロロヒドリンと反応させて得られる樹脂。
［９］  原料化合物Ａに代えて、式（Ｉ’）
【００２０】
【化６】
2006161036.tif 000007
【００２１】
（式中、Ｒ１’は、炭素数１〜１０のアルキル基、炭素数２〜１０のアルケニル基、炭素数２〜１０のアシル基、炭素数３〜１２のシクロアルキル基又は置換されていてもよいフェニル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物から選ばれる１種又は２種以上の化合物よりなり、そのうちの少なくとも１種が式中のＲ１’が置換されていてもよいフェニル基からなる化合物である原料化合物Ａ’を使用する、［１］〜［４］のいずれかに記載の製造方法。
［１０］  原料化合物Ａ’がジフェニルエーテルであるか、又は、ジフェニルエーテルとアニソールであり、原料化合物Ｂがフェノール又はクレゾールであり、かつアルデヒド類がパラホルムアルデヒドである［９］記載の製造方法。
［１１］  式（IV’）
【００２２】
【化７】
2006161036.tif 000008
【００２３】
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合せて１〜２００００の整数を示し（ただし、ｍ’は１以上である。）、ｎ’は１〜２００００の整数を示し、ｊ、ｋ及びｓは、それぞれ０〜３の整数を示す。）
で表される繰り返し単位を有する変性フェノール樹脂。
［１２］  式（Ｖ’）
【００２４】
【化８】
2006161036.tif 000009
【００２５】
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３は、それぞれ炭素数１〜１０のアルキル基、炭素数６〜１２の芳香族炭化水素基、炭素数１〜１０のアルコキシル基又はヒドロキシル基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合わせて１〜２００００の整数を示し（但し、ｍ’は１以上である。）、ｏ及びｏ’は合わせて１〜２００００の整数を示し、ｊ、ｋ及びｓは、それぞれ０〜３の整数を示し、ｌは、０〜２の整数を示す。）
で表される繰り返し単位を有する変性フェノール樹脂。
［１３］  ［１１］又は［１２］記載の変性フェノール樹脂をエピクロロヒドリンと反応させて得られる樹脂。
［１４］  原料化合物Ｂに代えて、式（II’）
【００２６】
【化９】
2006161036.tif 000010
【００２７】
（式中、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、ｋは０〜３の整数を示す。）
で表される化合物から選ばれる１種又は２種以上の化合物よりなり、そのうちの少なくとも１種が式中のＲ３’がヒドロキシル基で置換された炭素数６〜１２の芳香族炭化水素基又はヒドロキシル基で置換された炭素数が６〜１０のアリールオキシ基からなる化合物である原料化合物Ｂ’を使用する、［１］〜［４］のいずれかに記載の製造方法。
［１５］  原料化合物Ａがアニソールであり、原料化合物Ｂ’がビスフェノールＡ、４，４’−ジヒドロキシビフェニル若しくはジ（４−ヒドロキシフェニル）オキシドであるか、又は、ビスフェノールＡ、４，４’−ジヒドロキシビフェニル若しくはジ（４−ヒドロキシフェニル）オキシドと、フェノール又はクレゾールであり、かつアルデヒド類がパラホルムアルデヒドである［１４］記載の製造方法。
［１６］  式（IV’’）
【００２８】
【化１０】
2006161036.tif 000011
【００２９】
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍ及びｎは、それぞれ１〜２００００の整数を示し、ｊ及びｋは、それぞれ０〜３の整数を示す。但し、フェノール性水酸基を有するｎ個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
［１７］  式（Ｖ’’）
【００３０】
【化１１】
2006161036.tif 000012
【００３１】
（式中、Ｒ１は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、ｍは１〜２００００の整数を示し、ｏ及びｏ’は合わせて１〜２００００の整数を示し、ｊ及びｋは、それぞれ０〜３の整数を示し、ｌは、０〜２の整数を示す。但し、フェノール性水酸基を有する（ｏ+ｏ’）個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
［１８］  ［１６］又は［１７］記載の変性フェノール樹脂をエピクロロヒドリンと反応させて得られる樹脂。
［１９］  原料化合物Ａに代えて、式（Ｉ’）
【００３２】
【化１２】
2006161036.tif 000013
【００３３】
（式中、Ｒ１’は、炭素数１〜１０のアルキル基、炭素数２〜１０のアルケニル基、炭素数２〜１０のアシル基、炭素数３〜１２のシクロアルキル基又は置換されていてもよいフェニル基を示し、各Ｒ２は、それぞれ炭素数１〜１０のアルキル基、炭素数６〜１２の芳香族炭化水素基又は炭素数１〜１０のアルコキシル基を示し、ｊは０〜３の整数を示す。）
で表される化合物から選ばれる１種又は２種以上の化合物よりなり、そのうちの少なくとも１種が式中のＲ１’が置換されていてもよいフェニル基からなる化合物である原料化合物Ａ’を使用し、かつ
原料化合物Ｂに代えて、
式（II’）
【００３４】
【化１３】
2006161036.tif 000014
【００３５】
（式中、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、ｋは０〜３の整数を示す。）
で表される化合物から選ばれる１種又は２種以上の化合物よりなり、そのうちの少なくとも１種が式中のＲ３’がヒドロキシル基で置換された炭素数６〜１２の芳香族炭化水素基又はヒドロキシル基で置換された炭素数が６〜１０のアリールオキシ基からなる化合物である原料化合物Ｂ’を使用する、［１］〜［４］のいずれかに記載の製造方法。
［２０］  原料化合物Ｂがジフェニルエーテルであるか又は、ジフェニルエーテルとアニソールであり、原料化合物ＢがビスフェノールＡ、４，４’−ジヒドロキシビフェニル若しくはジ（４−ヒドロキシフェニル）オキシドであるか、又は、ビスフェノールＡ、４，４’−ジヒドロキシビフェニル若しくはジ（４−ヒドロキシフェニル）オキシドと、フェノール若しくはクレゾールであり、かつアルデヒド類がパラホルムアルデヒドである［１９］記載の製造方法。
［２１］  式（IV’’’）
【００３６】
【化１４】
2006161036.tif 000015
【００３７】
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０アルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合せて１〜２００００の整数を示し（ただし、ｍ’は１以上である。）、ｎ’は１〜２００００の整数を示し、ｊ、ｋ及びｓは、それぞれ０〜３の整数を示す。但し、フェノール性水酸基を有するｎ’個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
［２２］  式（Ｖ’’’）
【００３８】
【化１５】
2006161036.tif 000016
【００３９】
（式中、Ｒ１’’は、炭素数１〜１０のアルキル基、炭素数２〜１０のアルケニル基、炭素数２〜１０のアシル基又は炭素数３〜１２のシクロアルキル基を示し、各Ｒ２は、それぞれ炭素数１〜１０のアルキル基、炭素数６〜１２の芳香族炭化水素基又は炭素数１〜１０のアルコキシル基を示し、各Ｒ３’は、それぞれ炭素数１〜１０のアルキル基、ヒドロキシル基で置換されていてもよい炭素数６〜１２の芳香族炭化水素基、炭素数１〜１０のアルコキシル基、ヒドロキシル基又はヒドロキシル基で置換された炭素数が６〜１０のアリールオキシ基を示し、Ｒ４は、水素、炭素数１〜１０のアルキル基、炭素数２〜１０のアルケニル基、炭素数３〜１２のシクロアルキル基又はヒドロキシル基で置換されていてもよい炭素数６〜１２の芳香族炭化水素基を示し、各Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｍ’及びｍ’’は合わせて１〜２００００の整数を示し（但し、ｍ’は１以上である。）、ｏ及びｏ’は合わせて１〜２００００の整数を示し、ｊ、ｋ及びｓは、それぞれ０〜３の整数を示し、ｌは、０〜２の整数を示す。但し、フェノール性水酸基を有する（ｏ+ｏ’）個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）
で表される繰り返し単位を有する変性フェノール樹脂。
［２３］  ［２１］又は［２２］記載の変性フェノール樹脂をエピクロロヒドリンと反応させて得られる樹脂。
【発明の効果】
【００４０】
本発明によれば、樹脂の合成工程で、フェノール性水酸基に他の置換基が導入されたフェノール樹脂（変性フェノール樹脂）を製造することができ、従来のフェノール樹脂のフェノール性水酸基を修飾する方法より簡便である。特に、従来の方法では得ることが困難な、フェノール性水酸基の一部がエーテル化された変性フェノール樹脂を容易な工程により得ることができる。
また、予めフェノール性水酸基が修飾されている化合物（Ｉ）と化合物（II）との配合比、或いは、予めフェノール性水酸基が修飾されている化合物（Ｉ’）と化合物（II’）との配合比を変えることにより、容易に、フェノール樹脂の変性率の定量的なコントロールが可能である。さらに、得られる変性フェノール樹脂は、耐熱性に優れ、経時変化による変色や品質の低下の問題が改善されているため、成形材料、電子材料をはじめとする数々の工業分野にて、より高い耐熱性、安定性が求められる場面において適用できる。
また、フェノール性水酸基が一部修飾されているため、耐アルカリ性や有機溶剤に対する溶解性も向上し、レジスト用途にも有用である。
また、予めフェノール性水酸基が修飾されている化合物としてフェノール性水酸基をフェノキシ基（置換又は非置換のフェノキシ基）で置換した化合物を少なくとも使用することで、柔軟性に優れた変性フェノール樹脂を達成することができ、従来のフェノール樹脂（変性フェノール樹脂）では困難であったキャスト法によるフィルム化も可能なフェノール樹脂を得ることができる。
さらに本発明によれば、反応時に分岐が化合物（II）のベンゼン環より起こるため、分岐度が制御されたフェノール樹脂の合成にも有用である。
【発明を実施するための最良の形態】
【００４１】
以下、本発明を詳細に説明する。
本発明は第１〜第４の態様を含む。
先ず、本発明の第１の態様について説明する。
本発明の第１の態様は、化合物（Ｉ）及び化合物（II）とアルデヒド類（パラホルムアルデヒド及び／又は化合物（III））とを酸触媒の存在下で反応させることを特徴とする。
【００４２】
化合物（Ｉ）について
Ｒ１で示される「炭素数１〜１０のアルキル基」は、直鎖状でも分岐状でもよく、例としてはメチル基、エチル基、プロピル基、イソプロピル基、ブチル基、イソブチル基、ｓｅｃ−ブチル基、ｔｅｒｔ−ブチル基、ペンチル基、イソペンチル基、ｓｅｃ−ペンチル基、ｔｅｒｔ−ペンチル基、ネオペンチル基、ヘキシル基、イソへキシル基、ヘプチル基、オクチル基、デシル基等が挙げられ、立体障害による反応性の観点から、好ましくは炭素数１〜６のアルキル基であり、特に好ましくは炭素数１〜４のアルキル基である。
Ｒ１で示される「炭素数２〜１０のアルケニル基」は、直鎖状でも分岐状でもよく、例としては、ビニル基、アリル基、１−プロペニル基、イソプロペニル基、１−ブテニル基、２−ブテニル基、３−ブテニル基、１−ヘキセニル基、１−ヘプテニル基、１−オクテニル基、１−ノネニル基、１−デセニル基等を挙げることができ、立体障害による反応性の観点から、好ましくは炭素数２〜６のアルケニル基であり、特に好ましくは炭素数２〜４のアルケニル基である。
【００４３】
Ｒ１で示される「炭素数２〜１０のアシル基」の例としては、アセチル基、プロピオニル基、ブチリル基、イソブチリル基、バレリル基、ピバロイル基、ヘキサノイル基、ヘプタノイル基、オクタノイル基、デセノイル基等の炭素数２〜１０のアルキルカルボニル基；ベンゾイル基等の炭素数７〜１０のアリールカルボニル基；ベンジルカルボニル基等の炭素数８〜１０のアリールアルキルカルボニル基等を挙げることができ、立体障害による反応性の観点から、好ましくは炭素数２〜７のアシル基である。
Ｒ１で示される「炭素数３〜１２のシクロアルキル基」の例としては、シクロプロピル基、シクロブチル基、シクロペンチル基、シクロヘキシル基、シクロヘプチル基、シクロオクチル基、シクロデシル基等を挙げることができ、立体障害による反応性の観点から、特に好ましくは炭素数３〜６のシクロアルキル基である。
【００４４】
Ｒ１は、原料の入手の容易さ、脱離・転位反応の容易さ、樹脂合成時の安定性などの観点からは、炭素数２〜１０のアシル基、アリル基、メチル基などが好ましく、特に好ましくはアセチル基、ベンゾイル基、メチル基である。
【００４５】
Ｒ２で示される「炭素数１〜１０のアルキル基」としては、上記Ｒ１で示される「炭素数１〜１０のアルキル基」と同じものが例示でき、立体障害による反応性の観点から、好ましくは炭素数１〜６のアルキル基であり、より好ましくは、炭素数１〜４のアルキル基である。
Ｒ２で示される「炭素数６〜１２の芳香族炭化水素基」の例としては、フェニル基、ナフチル基、ビフェニル基等の炭素数６〜１２の芳香族基；ベンジル基、フェニルエチル基等の炭素数７〜１２のアリールアルキル基；トルイル基、ｔｅｒｔ−ブチルフェニル基等の炭素数１〜４のアルキル基で置換されたフェニル基が挙げられ、立体障害による反応性の観点から、好ましくは炭素数６〜１０の芳香族炭化水素基、より好ましくは炭素数が６〜７の芳香族炭化水素基である。
Ｒ２で示される「炭素数１〜１０のアルコキシル基」は、直鎖状でも分岐状でもよく、例としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、イソペンチルオキシ基、ネオペンチルオキシ基、ヘキシルオキシ基、ヘプチルオキシ基、オクチルオキシ基、ノニルオキシ基、デシルオキシ基等を挙げることができ、立体障害による反応性の観点から、好ましくは炭素数１〜６のアルコキシル基であり、より好ましくは、炭素数１〜４のアルコキシル基である。
【００４６】
Ｒ２としては、原料の入手の容易さなどの観点からは、メチル基、ｔｅｒｔ−ブチル基が好ましい。
【００４７】
ベンゼン環上の置換基Ｒ２の数を示すｊは、０〜３の整数であり、好ましくは０〜２の整数、より好ましくは０又は１の整数である。
同一ベンゼン環上にＲ２が複数ある場合（ｊが２又は３である場合）には、それらは同一でも異なっていても良い。また、化合物（Ｉ）上の反応の活性点は、主にオルト位及びパラ位であるから、オルト位及びパラ位のうち、２以上がＲ２で占められることは好ましくない。
【００４８】
化合物（Ｉ）として、原料の入手の容易さ、生成する変性フェノール樹脂の耐熱性・安定性向上の観点から最も好ましくは、アニソールである。
化合物（Ｉ）は、１種または２種以上を使用することができる。
【００４９】
化合物（II）について
Ｒ３で示される「炭素数１〜１０のアルキル基」、「炭素数１〜１０のアルコキシル基」は、それぞれ、上記Ｒ２で示される「炭素数１〜１０のアルキル基」、「炭素数１〜１０のアルコキシル基」の定義と同様である。
Ｒ３としては、原料の入手の容易さなどの観点からは、メチル基、ｔｅｒｔ−ブチル基、ヒドロキシル基が好ましい。
【００５０】
ベンゼン環上の置換基Ｒ３の数を示すｋは、０〜３の整数であり、好ましくは０〜２の整数、より好ましくは０又は１の整数である。
同一ベンゼン環上にＲ３が複数ある場合（ｋが２又は３である場合）には、それらは同一でも異なっていても良い。また、化合物（II）上の反応の活性点は、主にオルト位及びパラ位であるから、オルト位及びパラ位のうち、２以上がＲ３で占められることは好ましくない。
【００５１】
化合物（II）として、原料の入手の容易さ、生成する変性フェノール樹脂の工業的汎用性の観点から最も好ましくは、フェノール、クレゾール（例、ｍ−クレゾール、ｐ−クレゾール、ｏ−クレゾール）、レゾルシノールである。
化合物（II）は、１種または２種以上を使用することができる。
【００５２】
化合物（III）について
Ｒ４で示される「炭素数１〜１０のアルキル基」としては、上記Ｒ１で示される「炭素数１〜１０のアルキル基」と同じものが例示でき、立体障害による反応性の観点から、好ましくは炭素数１〜６のアルキル基であり、より好ましくは、炭素数１〜４のアルキル基である。
Ｒ４で示される「炭素数２〜１０のアルケニル基」としては、上記Ｒ１で示される「炭素数２〜１０のアルケニル基」と同じものが例示でき、立体障害による反応性の観点から、好ましくは炭素数２〜６のアルケニル基であり、より好ましくは、炭素数２〜４のアルケニル基である。
【００５３】
Ｒ４で示される「炭素数３〜１２のシクロアルキル基」としては、上記Ｒ１で示される「炭素数３〜１２のシクロアルキル基」と同じものが例示でき、立体障害による反応性の観点から、好ましくは炭素数３〜６のシクロアルキル基である。
Ｒ４で示される「ヒドロキシル基で置換されていてもよい炭素数６〜１２の芳香族炭化水素基」としては、上記Ｒ１で示される「炭素数６〜１２の芳香族炭化水素基」と同じもの及びそれらの芳香環がヒドロキシル基で置換されたもの（例、ヒドロキシフェニル基、ヒドロキシベンジル基等）が例示でき、立体障害による反応性の観点から、好ましくはヒドロキシル基で置換されていてもよい炭素数６〜１０の芳香族炭化水素基であり、より好ましくはヒドロキシル基で置換されていてもよい炭素数６〜７の芳香族炭化水素基である。
【００５４】
Ｒ４は、原料の入手の容易さや反応性からは、水素、メチル基、プロピル基、フェニル基、ヒドロキシフェニル基が好ましく、特に好ましくは水素、メチル基である。
【００５５】
反応に用いる、化合物（Ｉ）及び化合物（II）とアルデヒド類は公知化合物であり、公知の方法により合成して入手することができる。また、市販品があるものについては市販品をそのまま用いることもできる。
【００５６】
化合物（Ｉ）及び化合物（II）とアルデヒド類との反応操作は、反応が進行する限り特に制限はなく、例えば、公知のノボラック樹脂の合成の反応操作が適用できる。
具体的な反応操作の例としては、化合物（Ｉ）、化合物（II）とアルデヒド類を混合し、必要に応じて溶媒を加え、そこに酸触媒を添加する方法が挙げられる。
【００５７】
得られる変性フェノール樹脂のフェノール性水酸基の修飾率は、化合物（Ｉ）及び化合物（II）の配合比を変えることによって調整することができるものであるため、化合物（Ｉ）及び化合物（II）の配合比は、得られるフェノール樹脂の用途やその求められる機能に応じて適宜選択されるが、一般に、化合物（Ｉ）は、化合物（Ｉ）及び化合物（II）の合計量のうち、５〜９５モル％配合されることが好ましく、２０〜８０モル％配合されることがより好ましく、４５〜５５モル％配合されることがとりわけ好ましい。配合量が５モル％より小さいと、得られる共重合体が有するフェノール性水酸基が多いため、耐熱性の向上や変色・品質低下の改善効果があまり得られないおそれがあり、９５モル％より多いと、得られる共重合体が有するフェノール性水酸基が少なく、ヘキサミン、エポキシ樹脂で硬化させるような従来のノボラック樹脂の用途に使用できなくなるおそれがある。
【００５８】
酸触媒は、酸性を示す化合物であれば特に限定なく使用でき、具体的には、硫酸、塩酸、硝酸、燐酸などの無機酸、蓚酸、酢酸、トリフルオロ酢酸などの有機カルボン酸、パラトルエンスルホン酸、トリフルオロメタンスルホン酸などの有機スルホン酸などを使用することができる。これらは単独でも２種以上で用いてもよい。酸触媒は、触媒活性の観点から有機スルホン酸、硫酸を使用することが好ましい。
添加する酸触媒の量は、使用する酸の種類や活性により適宜設定されるが、化合物（Ｉ）及び化合物（II）の合計量に対して１０〜５００モル％が好ましい。経済的な面、反応終了後の除去操作の観点から、特に好ましくは３０〜３００モル％である。
【００５９】
反応は溶媒を用いて行ってもよく、溶媒を使用することにより円滑に反応を進行させることができる。溶媒は、反応を阻害するものでない限り制限はなく、例としては、酢酸などの有機カルボン酸；酢酸エチル、酢酸ブチルなどのエステル類；エチレングリコールモノエチルエーテル、エチレングリコールモノブチルエーテルなどのセロソルブ類；エチレングリコールモノエチルエーテルアセテートなどの酢酸セロソルブ類；ジエチレングリコールモノエチルエーテルなどのカルビトール類；ジエチレングリコールモノエチルエーテルアセテートなどの酢酸カルビトール類；ジエチルエーテル、テトラヒドロフラン（ＴＨＦ）などのエーテル類；ジメチルホルムアミド（ＤＭＦ）、ジメチルアセトアミドなどのアミド類；ジメチルスルホキシド（ＤＭＳＯ）；アセトン、メチルエチルケトンなどのケトン類；メタノール、エタノールなどのアルコール類；トルエンなどの芳香族炭化水素類；塩化メチレン、クロロホルム、モノクロロベンゼン、ジクロロベンゼンなどのハロゲン系溶媒などを使用することができ、これらは単独でも２種以上の混合溶媒であってもよい。これらのうち、好ましくは酢酸とハロゲン系溶媒との混合溶媒であり、酢酸とハロゲン系溶媒との混合溶媒において好ましいハロゲン系溶媒としては、クロロホルム、モノクロロベンゼン、ジクロロベンゼンである。酢酸とハロゲン系溶媒の好ましい配合比（体積比）としては、酢酸：ハロゲン系溶媒＝１：０．１〜１９であり、より好ましい配合比（体積比）としては、酢酸：ハロゲン系溶媒＝１：１〜５である。酢酸とハロゲン系溶媒との混合溶媒は、入手が容易であり、特に生成する変性フェノール樹脂の溶解力が高く、反応を円滑に進行させ、その結果、高分子量の変性フェノール樹脂が得られやすい。
溶媒の使用量は化合物（Ｉ）及び化合物（II）の合計１ｇに対し、好ましくは１〜５０ｍＬであり、より好ましくは５〜１５ｍＬである。
【００６０】
アルデヒド類としては、パラホルムアルデヒド又は化合物（III）で示される化合物の
中から１種又は２種以上を用いることができる。化合物（III）で示される化合物は、上
記範囲内のものであれば使用可能であるが、具体的には、ホルムアルデヒド、アセトアルデヒド、プロピルアルデヒド、ブチルアルデヒドなどのアルキルアルデヒド類、クロトンアルデヒドなどのアルケニルアルデヒド類、ベンズアルデヒド、ヒドロキシベンズアルデヒド、ナフトアルデヒドなどの芳香族アルデヒド類などを使用することができる。
上記アルデヒド類としては、入手の容易さ、反応性などの観点から、ホルムアルデヒド、パラホルムアルデヒド、アセトアルデヒド、ブチルアルデヒド、ベンズアルデヒド、ヒドロキシベンズアルデヒドが好ましく、ホルムアルデヒド、パラホルムアルデヒド、アセトアルデヒドが特に好ましい。
【００６１】
化合物（Ｉ）及び化合物（II）とアルデヒド類との配合比（モル比）は、特に限定されないが、〔化合物（Ｉ）及び化合物（II）の合計〕：アルデヒド類＝１：０．１〜１０とすることが好ましく、より好ましくは、〔化合物（Ｉ）及び化合物（II）の合計〕：アルデヒド類＝１：０．２〜８であり、特に好ましくは、〔化合物（Ｉ）及び化合物（II）の合計〕：アルデヒド類＝１：０．８〜１．１である。アルデヒド類の量が、１：０．１の比を下回り小さくなりすぎると、樹脂の分子量が充分に高分子量化しないことがある。また、アルデヒド類の量が１：１０の比を超えて大きくなりすぎると、分子量が大きくなりすぎる傾向があり、取り扱いが困難になったり、反応条件によってはゲル化して不溶不融になったりすることがある。
なお、アルデヒド類としてパラホルムアルデヒドを用いる場合は、反応時にパラホルムアルデヒドが反応系に溶解又は熱により解重合してホルムアルデヒドを生じるので、ここで生じたホルムアルデヒドのモル数を上記アルデヒド類のモル数として、上記モル比を算出する。
【００６２】
反応温度としては、０℃〜１５０℃程度が好ましく、より好ましくは室温〜１００℃であり、特に好ましくは、室温〜７０℃である。温度が高くなりすぎると原料化合物が冷却装置でトラップできなくなり、場合によって脱官能基反応など様々な副反応を起こす可能性がある。また温度が低すぎる場合は、反応の進行が非常に遅く経済的ではなく、場合によっては反応が進行しないおそれがある。
【００６３】
反応時間は特に限定はされず、反応温度や触媒種及び量などの条件により適宜設定できる。経済的な観点から、１分〜４８時間程度で完了するのが好ましく、より好ましくは、０．５〜２０時間程度であり、特に好ましくは１〜１０時間である。
【００６４】
反応混合物より、目的とする変性フェノール樹脂は、未反応物及び触媒を再沈殿、蒸留、透析等の常法に従い除去し、回収することが可能である。具体的な回収方法の例としては、反応終了後に反応混合物を、多量のメタノール、水等の変性フェノール樹脂に対する貧溶媒に投入する。この際、メタノール等の貧溶媒の量やその他の条件は適宜設定することができる。触媒は、貧溶媒に投入した後の液を中和し、変性フェノール樹脂を水洗することにより除去することができる。中和には、塩基性化合物であれば特に限定されないが、水酸化ナトリウム、水酸化カリウム、水酸化カルシウムなどの無機アルカリ、トリエチルアミン、トリブチルアミン、ピリジンなどの有機アルカリなどが使用できる。水洗水の量や水洗回数は特に限定されないが、変性フェノール樹脂の用途に要求されるレベルによって適宜設定される。沈殿物を、減圧乾燥装置などを用いて乾燥することにより、変性フェノール樹脂を回収することができる。
【００６５】
本発明（第1の態様）において得られる変性フェノール樹脂は、式（IV）
【００６６】
【化１６】
2006161036.tif 000017
【００６７】
（式中、ｍ及びｎは、それぞれ１〜２００００（好ましくは５〜１００００）の整数を示し、その他の記号は前記と同義である。上記式において、樹脂の末端は、化合物（Ｉ）、化合物（II）及びそれらにアルデヒド類が付加した化合物の残基（例えば、化合物（II）がフェノールであり、アルデヒド類がパラホルムアルデヒドである場合にはメチロールフェノール残基、ジメチロールフェノール残基等。）であると考えられる。）
で表される繰り返し単位を有するが、より具体的には、化合物（Ｉ）に由来するベンゼン環からは分岐が起こらず、化合物（II）に由来するベンゼン環から分岐が起こっているという構造（すなわち式（Ｖ）
【００６８】
【化１７】
2006161036.tif 000018
【００６９】
（式中、ｏ及びｏ’は、合わせて１〜２００００（好ましくは５〜１００００）の整数を示し、ｌは０〜２の整数を示し、その他の記号は前記と同義である。樹脂末端の構造に関しては前記と同様である。）で表される繰り返し単位）を有する。
【００７０】
この化合物（Ｉ）に由来するベンゼン環からは分岐が起こらず、化合物（II）に由来するベンゼン環から分岐が起こっているという構造は、通常のフェノール樹脂（フェノールとホルムアルデヒドの重合体）及びアニソール樹脂（アニソールとパラホルムアルデヒドの重合体）について１３Ｃ−ＮＭＲによりＯＨ又はＯＲ１の結合したベンゼン環のシフト値を測定して比較した場合に、アニソール樹脂ではアニソール部のベンゼン環からは分岐が起こらないといえることから導き出すことができる。
【００７１】
上記式で表される化合物は、ノボラック樹脂のフェノール性水酸基に他の置換基を導入する従来の方法では、ノボラック樹脂の分岐していないベンゼン環に結合する水酸基のみ選択的に置換基が導入されるようなことは起こらないため、得られることはない。
従って、化合物（Ｉ）と化合物（II）との共重合においては、得られる樹脂の分岐がコントロールできることになり、分子設計において極めて有用である。
特に、まず、本発明（第１の態様）の方法により、分岐がコントロールされた変性フェノール樹脂を合成し、さらに化合物（Ｉ）に由来する単位の置換基（ＯＲ１）を脱離又は転移反応によりフェノール性水酸基に変換することにより、分岐がコントロールされたフェノール樹脂を合成することもできる。
【００７２】
本発明（第１の態様）により得られる、変性フェノール樹脂の分子量は特に限定されないが、数平均分子量が５００〜１０００００であることが好ましく、さらに好ましくは２０００〜８００００である。樹脂の数平均分子量が前記下限値未満であると融点が低いことなどから、ハンドリングに支障をきたす場合があり、前記上限値を超えると溶融・溶媒への溶解性低下などにより利用方法が制限される場合がある。
【００７３】
さらに、本発明（第１の態様）において得られる変性フェノール樹脂は、常法に従い、例えば、エピクロロヒドリン等と反応させることにより、容易に下記式（VI）又は式（VII）で表される繰り返し単位を有するエポキシ系樹脂に変換することができる。当該エポキシ系樹脂は、成形材料、電子材料等に適用可能である。
【００７４】
【化１８】
2006161036.tif 000019
【００７５】
（式中、Ｒ１、Ｒ２、ｊ、ｋ、ｍは前記と同義であり、Ｒ３は前記と同義又はグリシジルオキシ基を示し、Ｒ４は前記と同義又はグリシジルオキシ基で置換されていてもよい芳香族炭化水素基を示し、ｐ及びｐ’は合わせて１〜２００００（好ましくは５〜１００００）の整数を示す（ただし、ｐ’が０であることはない）。）
【００７６】
【化１９】
2006161036.tif 000020
【００７７】
(式中、Ｒ１、Ｒ２、ｊ、ｋ、ｍ、Ｒ３、Ｒ４は式（VI）における定義と同義であり、ｌは式（Ｖ）における定義と同義であり、ｑ、ｑ’、ｒ及びｒ’は合わせて１〜２００００（好ましくは５〜１００００）の整数を示す（ただし、ｑ’及びｒ’が同時に０であることはない）。)
【００７８】
次に、本発明の第２の態様について説明する。
本発明の第２の態様は、原料化合物Ａ（化合物（Ｉ））の代わりに、原料化合物Ａ’（化合物（Ｉ’））を使用する点で、第１の態様と相違する。
【００７９】
化合物（Ｉ’）について
前記第１の態様で使用する原料化合物Ａ（化合物（Ｉ））が、炭素数１〜１０のアルキル基、炭素数２〜１０のアルケニル基、炭素数２〜１０のアシル基又は炭素数３〜１２のシクロアルキル基を示す置換基（Ｒ１）を有するのに対し、原料化合物Ａ’（化合物（Ｉ’））は、炭素数１〜１０のアルキル基、炭素数２〜１０のアルケニル基、炭素数２〜１０のアシル基又は炭素数３〜１２のシクロアルキル基を示すだけでなく、置換されていてもよいフェニル基を示す置換基（Ｒ１’）を有する。
【００８０】
すなわち、化合物（Ｉ’）において、置換基（Ｒ１’）が示す、「炭素数１〜１０のアルキル基」、「炭素数２〜１０のアルケニル基」、「炭素数２〜１０のアシル基」及び「炭素数３〜１２のシクロアルキル基」は、それぞれ、化合物（Ｉ）の置換基（Ｒ１）が示す「炭素数１〜１０のアルキル基」、「炭素数２〜１０のアルケニル基」、「炭素数２〜１０のアシル基」及び「炭素数３〜１２のシクロアルキル基」と同義であり、その具体例も、化合物（Ｉ）の置換基（Ｒ１）が示す「炭素数１〜１０のアルキル基」、「炭素数２〜１０のアルケニル基」、「炭素数２〜１０のアシル基」及び「炭素数３〜１２のシクロアルキル基」の具体例と同様のものが挙げられる。また、「置換されていてもよいフェニル基」としては、フェニル基及びフェニル基の芳香環が炭素数１〜１０のアルキル基（好ましくは炭素数１〜４）、炭素数３〜１０のシクロアルキル基（好ましくは炭素数３〜６）、炭素数２〜１０のアルケニル基（好ましくは炭素数２〜６）、炭素数１〜１０のアルコキシル基（好ましくは炭素数１〜６）、炭素数２〜１０のアシル基（好ましくは炭素数２〜７）、ホルミル基、ヒドロキシメチル基若しくはカルボキシル基からなる置換基
で置換されたもの（当該置換基の数は１〜３である）等を挙げることができる。なお、当該「置換されていてもよいフェニル基」における置換基である、「炭素数１〜１０のアルキル基」、「炭素数３〜１０のシクロアルキル基」、「炭素数２〜１０のアルケニル基」、「炭素数１〜１０のアルコキシル基」及び「炭素数２〜１０のアシル基」の具体例としては、化合物（Ｉ）及び化合物(II)においてこれらの基の具体例としてあげたものと同様のものが挙げられる。また、当該「置換されていてもよいフェニル基」は立体障害による反応性の観点から、フェニル基が好ましい。
【００８１】
化合物（Ｉ’）において、ベンゼン環上の置換基Ｒ２の数、その結合位置、複数ある場合の置換基の種類の異同等は、化合物（Ｉ）のそれに踏襲される。
【００８２】
当該第２の態様において、原料化合物Ａ’である化合物（Ｉ’）は１種又は２種以上が使用され、そのうちの少なくとも１種は式中の置換基（Ｒ１’）が置換されていてもよいフェニル基からなる化合物である。当該式中の置換基（Ｒ１’）が置換されていてもよいフェニル基からなる化合物としては、
ジフェニルエーテルが最も好ましい。
【００８３】
なお、当該第２の態様において、化合物（Ｉ’）及び化合物（II）とアルデヒド類（パラホルムアルデヒド及び／又は化合物（III））との反応条件（すなわち、化合物（Ｉ’）と化合物（II）の配合比、化合物（Ｉ’）及び化合物（II）とアルデヒド類との配合比、酸触媒の種類と使用量、溶媒の種類と使用量、反応温度等）や、反応操作、反応後の目的物である変性フェノール樹脂の回収操作等は、前記第１の態様での化合物（Ｉ）及び化合物（II）とアルデヒド類との反応でのそれらが踏襲される。
【００８４】
また、原料化合物Ａ’において、化合物（Ｉ’）の式中の置換基（Ｒ１’）が置換されていてもよいフェニル基からなる化合物（ａ１）と、式中の置換基（Ｒ１’）が置換されていてもよいフェニル基以外の基からなる化合物（ａ２）とを含む場合、化合物（ａ１）が全体の３０モル％以上を占めるのが好ましく、５０モル％以上を占めるのがより好ましい。化合物（ａ１）が全体の３０モル％未満では、得られる変性フェノール樹脂の柔軟性が十分に向上し難い。
【００８５】
本発明の第２の態様で得られる変性フェノール樹脂は、式（IV’）
【００８６】
【化２０】
2006161036.tif 000021
【００８７】
（式中、ｍ’及びｍ’’は合せて１〜２００００の整数（ただし、ｍ’は１以上である。）を示し、ｎ’は１〜２００００の整数を示す。好ましくは、それぞれ、５〜２００００である。Ｒ１’’、Ｒ２、Ｒ３’Ｒ４、ｊ、ｋは前記と同義である。Ｒ５は水素又は炭素数１〜１０のアルキル基、炭素数３〜１０のシクロアルキル基、炭素数２〜１０のアルケニル基、炭素数１〜１０のアルコキシル基、炭素数２〜１０のアシル基、ホルミル基、ヒドロキシメチル基若しくはカルボキシル基を示し、ｓは０〜３の整数を示す。上記式において、樹脂の末端は、化合物（Ｉ’）、化合物（II）及びそれらにアルデヒド類が付加した化合物の残基（例えば、化合物（II）がフェノールであり、アルデヒド類がパラホルムアルデヒドである場合にはメチロールフェノール残基、ジメチロールフェノール残基等。）であると考えられる。）
で表される繰り返し単位を有するが、より具体的には、化合物（Ｉ’）に由来するベンゼン環からは分岐が起こらず、化合物（II）に由来するベンゼン環から分岐が起こっているという構造（すなわち、式（Ｖ’）
【００８８】
【化２１】
2006161036.tif 000022
【００８９】
（式中、ｏ及びｏ’は合わせて１〜２００００（好ましくは５〜１００００）の整数を示し、ｌは０〜２の整数を示し、その他の記号は前記と同義である。また、樹脂末端の構造に関しても前記と同様である。）で表される繰り返し単位）を有する。
【００９０】
なお、当該変性フェノール樹脂（式（IV’）、式（Ｖ’））において、化合物（Ｉ’）由来の置換されていてもよいフェニル基の置換基Ｒ５の数を示すｓは好ましくは０〜２の整数、より好ましくは０又は１の整数である。また、Ｒ３が複数ある場合には、それらは同一でも異なっていても良い。
【００９１】
本発明（第２の態様）により得られる、変性フェノール樹脂の分子量は特に限定されないが、数平均分子量が５００〜１０００００であることが好ましく、さらに好ましくは５００〜１００００である。樹脂の数平均分子量が５００未満であると融点が低いことなどから、ハンドリングに支障をきたす場合があり、１０００００を超えると成膜性、加工性等が低下する場合がある。
【００９２】
本発明（第２の態様）により得られる変性フェノール樹脂は、耐熱性に優れ、経時変化による変色や品質の低下の問題が改善されるだけでなく、主鎖中にジエチルエーテル骨格が導入されることで、柔軟性に優れ、キャスト法によるフィルム化も可能な変性フェノール樹脂となる。なお、キャスト法でフィルム化する場合の溶媒としては、例えば、クロロホルム、ジクロロエタン、アセトン、テトラヒドロフラン等が挙げられ、これらの中でもクロロホルムが好適である。
【００９３】
当該第２の態様において得られる変性フェノール樹脂も、前記第１の態様で得られる変性フェノール樹脂と同様に、常法に従い、例えば、エピクロロヒドリン等と反応させることにより、容易に下記式（VI’）又は式（VII’）で表される繰り返し単位を有するエポキシ系樹脂に変換することができる。
【００９４】
【化２２】
2006161036.tif 000023
【００９５】
（式中、Ｒ１’’、Ｒ２、Ｒ３、Ｒ５、ｊ、ｋ、ｓ、ｍ’、ｍ’’は前記と同義であり、Ｒ３は前記と同義又はグリシジルオキシ基を示し、Ｒ４は前記と同義又はグリシジルオキシ基で置換されていてもよい芳香族炭化水素基を示し、ｐ及びｐ’は合わせて１〜２００００（好ましくは５〜１００００）の整数を示す（ただし、ｐ’が０であることはない）。）
【００９６】
【化２３】
2006161036.tif 000024
【００９７】
(式中、Ｒ１’’、Ｒ２、ｊ、ｋ、ｓ、ｍ’、ｍ’’、Ｒ３、Ｒ４、Ｒ５は（VI’）における定義と同義であり、ｌは式（Ｖ’）における定義と同義であり、ｑ、ｑ’、ｒ及びｒ’は合わせて１〜２００００（好ましくは５〜１００００）の整数を示す（ただし、ｑ’及びｒ’が同時に０であることはない）。)
【００９８】
次に、本発明の第３の態様について説明する。
本発明の第３の態様は、原料化合物Ｂ（化合物（ＩI））の代わりに、原料化合物Ｂ’（化合物（II’））を使用する点で、第１の態様と相違する。
【００９９】
化合物（II’）について
前記第１の態様で原料化合物Ｂ（化合物(II)）が、炭素数１〜１０のアルキル基、炭素数６〜１２の芳香族炭化水素基、炭素数１〜１０のアルコキシル基又はヒドロキシル基を示す置換基（Ｒ３）を有するのに対し、原料化合物Ｂ’（化合物（II’））は、炭素数１〜１０のアルキル基、炭素数６〜１２の芳香族炭化水素基、炭素数１〜１０のアルコキシル基又はヒドロキシル基を示すだけでなく、ヒドロキシル基で置換された炭素数６〜１２の芳香族炭化水素基又はヒドロキシル基で置換された炭素数が６〜１０のアリールオキシ基を示す置換基（Ｒ３’）を有する。
【０１００】
すなわち、化合物（II’）において、置換基（Ｒ３’）が示す、「炭素数１〜１０のアルキル基」、「炭素数６〜１２の芳香族炭化水素基」及び「炭素数１〜１０のアルコキシル基」は、それぞれ、化合物（II）の置換基（Ｒ３）が示す炭素数１〜１０のアルキル基」、「炭素数６〜１２の芳香族炭化水素基」及び「炭素数１〜１０のアルコキシル基」と同義であり、その具体例も、化合物(II)の置換基（Ｒ３）が示す「炭素数１〜１０のアルキル基」、「炭素数６〜１２の芳香族炭化水素基」及び「炭素数１〜１０のアルコキシル基」の具体例と同様のものが挙げられる。また、「ヒドロキシル基で置換された炭素数６〜１２の芳香族炭化水素基」の具体例としては、化合物(II)の置換基（Ｒ３）が示す「炭素数６〜１２の芳香族炭化水素基」の具体例の化合物のうちの芳香環がヒドロキシル基で置換されたもの（好ましくは、ヒドロキシベンジル基、ヒドロキシフェニル−ｔｅｒｔ−ブチル基等）が挙げられる。また、「ヒドロキシル基で置換された炭素数が６〜１０のアリールオキシ基」の具体例としては、４−ヒドロキシフェノキシ基等が挙げられる。
【０１０１】
化合物（II’）において、ベンゼン環上の置換基Ｒ３’の数、その結合位置、複数ある場合の置換基の種類の異同等は、化合物(II)のそれに踏襲される。
【０１０２】
当該第３の態様において、原料化合物Ｂ’である化合物（II’）は１種又は２種以上が使用され、そのうちの少なくとも１種は式中の置換基（Ｒ３’）がヒドロキシル基で置換された炭素数６〜１２の芳香族炭化水素基又はヒドロキシル基で置換された炭素数が６〜１０のアリールオキシ基からなる化合物である。当該式中の置換基（Ｒ３’）がヒドロキシル基で置換された炭素数６〜１２の芳香族炭化水素基又はヒドロキシル基で置換された炭素数が６〜１０のアリールオキシ基からなる化合物としては、ビスフェノールＡ、４，４’−ジヒドロキシビフェニル、ジ（４−ヒドロキシフェニル）オキシドが好ましい。
【０１０３】
なお、当該第３の態様において、化合物（Ｉ）及び化合物（II’）とアルデヒド類（パラホルムアルデヒド及び／又は化合物（III））との反応条件（すなわち、化合物（Ｉ）と化合物（II’）の配合比、化合物（Ｉ）及び化合物（II’）とアルデヒド類との配合比、酸触媒の種類と使用量、溶媒の種類と使用量、反応温度等）や、反応操作、反応後の目的物である変性フェノール樹脂の回収操作等は、前記第１の態様での化合物（Ｉ）及び化合物（II）とアルデヒド類との反応でのそれらが踏襲される。
【０１０４】
また、原料化合物Ｂ’において、化合物（II’）の式中の置換基（Ｒ３’）がヒドロキシル基で置換された炭素数６〜１２の芳香族炭化水素基又はヒドロキシル基で置換された炭素数が６〜１０のアリールオキシ基からなる化合物（ｂ１）と、式中の置換基（Ｒ３’）がヒドロキシル基で置換された炭素数６〜１２の芳香族炭化水素基及びヒドロキシル基で置換された炭素数が６〜１０のアリールオキシ基以外の基からなる化合物（ｂ２）を含む場合、化合物（ｂ１）が全体の３０モル％以上を占めるのが好ましく、５０モル％以上を占めるのがより好ましい。化合物（ｂ１）が全体の３０モル％未満では、得られる変性フェノール樹脂の有機溶媒への溶解性、フィルム形成能等が十分に向上し難い。
【０１０５】
本発明（第３の態様）により得られる変性フェノール樹脂は、式（IV’’）
【０１０６】
【化２４】
2006161036.tif 000025
【０１０７】
（式中、ｍ及びｎは、それぞれ１〜２００００の整数（好ましくは５〜１００００）を示し、その他の記号は前記と同義である（但し、化合物（II’）に由来するフェノール性水酸基を有するｎ個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である）。上記式において、樹脂の末端は、化合物（Ｉ）、化合物（II’）及びそれらにアルデヒド類が付加した化合物の残基であると考えられる。）
で表される繰り返し単位を有するが、より具体的には、化合物（Ｉ）に由来するベンゼン環からは分岐が起こらず、化合物（II’）に由来するベンゼン環から分岐が起こっているという構造（すなわち、式（Ｖ’’）
【０１０８】
【化２５】
2006161036.tif 000026
【０１０９】
（式中、ｏ及びｏ’は、合わせて１〜２００００（好ましくは５〜１００００）の整数を示し、ｌは０〜２の整数を示し、その他の記号は前記と同義である（但し、化合物（II’）に由来するフェノール性水酸基を有するｏ＋ｏ’個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）。樹脂末端の構造に関しては前記と同様である。）で表される繰り返し単位）を有する。
【０１１０】
本発明（第３の態様）により得られる、変性フェノール樹脂の分子量は特に限定されないが、数平均分子量が５００〜１０００００であることが好ましく、さらに好ましくは５００〜１００００である。樹脂の数平均分子量が前記下限値未満であると融点が低いことなどから、ハンドリングに支障をきたす場合があり、前記上限値を超えると成膜性、加工性等が低下する場合がある。
【０１１１】
本発明（第３の態様）により得られる変性フェノール樹脂は、耐熱性に優れ、経時変化による変色や品質の低下の問題が改善されるだけでなく、フェノール性水酸基を有する単位（化合物（II’）に由来する単位）として、ベンゼン環が２つのフェノール性水酸基を２つ有する単位が導入されることから、有機溶媒への溶解性がより向上し、また、フィルム形成能に優れる変性フェノール樹脂となる。
【０１１２】
当該第３の態様において得られる変性フェノール樹脂も、前記第１の態様で得られる変性フェノール樹脂と同様に、常法に従い、例えば、エピクロロヒドリン等と反応させることにより、容易に下記式（VI’’）又は式（VII’’）で表される繰り返し単位を有するエポキシ系樹脂に変換することができる。当該エポキシ系樹脂は、成形材料、電子材料等に適用可能である。
【０１１３】
【化２６】
2006161036.tif 000027
【０１１４】
（式中、Ｒ１、Ｒ２、ｊ、ｋ、ｍは前記と同義であり、Ｒ３’は前記と同義又はグリシジルオキシ基を示し、Ｒ４は前記と同義又はグリシジルオキシ基で置換されていてもよい芳香族炭化水素基を示し、ｐ及びｐ’は合わせて１〜２００００（好ましくは５〜１００００）の整数を示す（ただし、ｐ’が０であることはなく、かつ、化合物（II’）に由来するフェノール性水酸基を有するｐ＋ｐ’個の単位のうちの少なくとも一つの単位はｋ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）。）
【０１１５】
【化２７】
2006161036.tif 000028
【０１１６】
(式中、Ｒ１、Ｒ２、ｊ、ｋ、ｍ、Ｒ３’、Ｒ４は式（VI）における定義と同義であり、ｌは式（Ｖ）における定義と同義であり、ｑ、ｑ’、ｒ及びｒ’は合わせて１〜２００００（好ましくは５〜１００００）の整数を示す（ただし、ｑ’及びｒ’が同時に０であることはなく、かつ、化合物（II’）に由来するフェノール性水酸基を有するｒ＋q’＋ｒ’個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）。)
【０１１７】
次に、本発明の第４の態様について説明する。
本発明の第４の態様は、原料化合物Ａ（化合物（Ｉ））の代わりに、原料化合物Ａ’（化合物（Ｉ’））を使用し、原料化合物Ｂ（化合物（II））の代わりに、原料化合物Ｂ’（化合物（II’））を使用する点で、第１の態様と相違する。すなわち、第２及び第３の態様を折衷した態様である。
【０１１８】
本発明（第４の態様）において得られる変性フェノール樹脂は、式（IV’’’）
【０１１９】
【化２８】
2006161036.tif 000029
【０１２０】
（式中の記号は前記と同義である（但し、化合物（II’）に由来のフェノール性水酸基を有するｎ’個の単位のうちの少なくとも一つの単位は置換基Ｒ３’がヒドロキシル基で置換された炭素数６〜１２の芳香族炭化水素基又はヒドロキシル基で置換された炭素数が６〜１０のアリールオキシ基である。）。上記式において、樹脂の末端は、化合物（Ｉ’）、化合物（II’）及びそれらにアルデヒド類が付加した化合物の残基であると考えられる。）で表される繰り返し単位を有するが、より具体的には、化合物（Ｉ’）に由来するベンゼン環からは分岐が起こらず、化合物（II’）に由来するベンゼン環から分岐が起こっているという構造（すなわち、式（Ｖ’’’）
【０１２１】
【化２９】
2006161036.tif 000030
【０１２２】
（式中、記号は前記と同義である。樹脂末端の構造に関しては前記と同様である（但し、化合物（II’）に由来するフェノール性水酸基を有するｏ＋ｏ’個の単位のうちの少なくとも一つの単位はｋ又はｌ個の置換基Ｒ３’の少なくとも一つがヒドロキシル基で置換された炭素数６〜１２の芳香族炭化水素基又はヒドロキシル基で置換された炭素数が６〜１０のアリールオキシ基である。）。）で表される繰り返し単位）を有する。
【０１２３】
当該第４の態様により得られる変性フェノール樹脂は、耐熱性に優れ、経時変化による変色や品質の低下の問題が改善されるだけでなく、主鎖中にジエチルエーテル骨格が導入され、かつ、フェノール性水酸基を有する単位（化合物（II’）に由来する単位）として、ベンゼン環が２つのフェノール性水酸基を２つ有する単位が導入されることから、柔軟性に優れ、しかも、有機溶媒への溶解性大きく向上したものとなり、極めて良好なフィルム形成能を有する変性フェノール樹脂となる。よって、キャスト法によって性状均一性の高いフィルムを得ることができる。
【０１２４】
当該第４の態様において得られる変性フェノール樹脂も、前記第１〜３の態様で得られる変性フェノール樹脂と同様に、常法に従い、例えば、エピクロロヒドリン等と反応させることにより、化合物（II’）由来の単位に対してエポキシ基が導入された、エポキシ系樹脂に変換することができる。
【実施例】
【０１２５】
以下、本発明を実施例により詳細に説明するが、本発明はこれら実施例に限定されるものではない。
【０１２６】
まず、得られた変性フェノール樹脂の分析方法について説明する。変性フェノール樹脂の構造確認にはＮＭＲ、ＩＲ、ＧＰＣを用い、変性フェノール樹脂の熱的性質はＤＳＣにより評価した。
【０１２７】
（ａ）ＮＭＲ
１Ｈ−ＮＭＲ（２７０ＭＨｚ）および１３Ｃ−ＮＭＲ（７５ＭＨｚ）測定は、装置に日本電子製フーリエ変換ＮＭＲ分光光度計（ＪＮＭ−ＥＸ−２７０）を使用して２５℃で行なった。溶媒として重水素化アセトン、内部標準物質としてテトラメチルシランを使用した。
【０１２８】
（ｂ）ＩＲ
ＦＴ−ＩＲスペクトルを、装置に日本分光製フーリエ変換分光光度計（ＦＴ−ＩＲ  ４６０ｐｌｕｓ）を用いて測定した。
【０１２９】
（ｃ）ＧＰＣ
送液ポンプとして島津製作所製ＬＣ−６Ａ又はＬＣ−１０ＡＤを用い、カラムとして東ソー製ポリスチレンゲル充填カラムＴＳＫｇｅｌＧ３０００Ｈ  ＸＬを用い、検出には東ソー紫外分光光度計（ＵＶ−８０１１、測定波長２７０ｎｍ）を用い、テトラヒドロフランを溶離液として流速１．０ｍＬ／ｍｉｎ、室温で測定し、分子量はポリスチレン換算値として求めた。
【０１３０】
（ｄ）ＤＳＣ
島津製作所製熱流束示差走査熱量計ＤＳＣ−５０を用い、昇温速度を１０℃／ｍｉｎとして窒素気流下で測定した。
【０１３１】
実施例１  アニソール−フェノール共重合体の合成例１
100mLナス型フラスコにフェノール0.94g(0.01mol)、アニソール1.08g(0.01mol)及びパ
ラホルムアルデヒド1.26g(ホルムアルデヒド成分として0.04mol)を秤量し、酢酸(5mL)-クロロホルム(15mL)混合溶媒を加え氷浴下で4℃で撹拌しながら、濃硫酸0.5mLをゆっくり滴下した。溶液が均一になった後、40℃で2時間反応させた。反応終了後、反応溶液を大量
のメタノールに投入し、数回洗浄してろ過回収した。その後、反応生成物を、減圧下40℃で乾燥し、無色の粉末固体を得た（収率94％）。ＧＰＣ測定の結果、Mn=2200、Mw/Mn=6.4であった。
1H-NMR（270MHz，Acetone-d6，TMS）：δ＝3.4―4.2（7H，―CH2―and―OCH3），4.6―5.2（1H，―OH），6.6−7.3（7H，aromatic―H）．
13C-NMR（67.8MHz，NNEmode,C4D8O,TMS）：δ＝30.8（o,o’Ar―CH2―Ar），35.9（o,p’Ar―CH2―Ar），40.9（p,p’Ar―CH2―Ar），55.1（―OCH3），110−140（Ar―C），147.5−156.5ppm（phenoxy―C）．
IR（KBr Disk）：3375（O―H），3005（aromatic C−H），2905（methylC―H），1245,1030 cm-1（C―O―C）．
【０１３２】
実施例２  アニソール−フェノール共重合体の合成例２
パラホルムアルデヒドのモル数を0.02molにした点を除いて、実施例１と同じ操作を行
ったところ、84%の収率で相当する共重合体を得た。ＧＰＣ測定の結果、Mn=1900、Mw/Mn=1.4であった。
【０１３３】
実施例３  アニソール−フェノール共重合体の合成例３
反応時間を５時間にした点を除いて、実施例１と同じ操作を行ったところ、80%の収率
で相当する共重合体を得た。ＧＰＣ測定の結果、Mn=3000、Mw/Mn=1.9であった。
【０１３４】
実施例４  アニソール−フェノール共重合体の合成例４
アニソールのモル数を0.01mol，フェノールのモル数を0.03molにした点を除いて、実施例１と同じ操作を行ったところ、70%の収率で相当する共重合体を得た。ＧＰＣ測定の結
果、Mn=1500、Mw/Mn=1.3であった。
【０１３５】
実施例５  アニソール−フェノール共重合体の合成例５
アニソールのモル数を0.03mol，フェノールのモル数を0.01molにした点を除いて、実施例１と同じ操作を行ったところ、90%の収率で相当する共重合体を得た。ＧＰＣ測定の結
果、Mn=4600、Mw/Mn=2.4であった。
【０１３６】
実施例６  アニソール−クレゾール共重合体の合成例１
100mLナス型フラスコにm-クレゾール1.08g(0.01mol)、アニソール1.08g(0.01mol)、パ
ラホルムアルデヒド1.26g(ホルムアルデヒド成分として0.04mol)を秤量し、酢酸(5mL)-クロロホルム(15mL)混合溶媒を加え氷浴下で4℃で撹拌しながら、濃硫酸0.5mLをゆっくり滴下した。溶液が均一になった後、40℃で2時間反応させた。反応終了後、反応溶液を大量
のメタノールに投入し、数回洗浄してろ過回収した。その後、反応生成物は、減圧下40℃で乾燥し、無色の粉末固体を得た（収率100％）。ＧＰＣ測定の結果、Mn=1700、Mw/Mn=44.7であった。
得られた共重合体中にクレゾール成分がどれだけ含まれているかを1H-NMRスペクトルより算出した。（クレゾールのメチル基とメチレンブリッジおよびメトキシプロトンとの積分値の比較より算出した。）その結果、アニソールとm-クレゾールがほぼ50％ずつ含まれていることがわかった。
【０１３７】
実施例７  アニソール−クレゾール共重合体の合成例２
m-クレゾールのモル数を0.012molに、フェノールのモル数を0.008molに、反応時間を３分に、反応温度を室温にした点を除いて、実施例６と同じ操作を行ったところ、100%の収率で相当する共重合体を得た。ＧＰＣ測定の結果、Mn=2400、Mw/Mn=8.3であった。
【０１３８】
実施例８  アニソール−クレゾール共重合体の合成例３
m-クレゾールのモル数を0.008molに、フェノールのモル数を0.008molに、反応時間を３分にした点を除いて、実施例６と同じ操作を行ったところ、100%の収率で相当する共重合体を得た。ＧＰＣ測定の結果、Mn=2400、Mw/Mn=24.2であった。
【０１３９】
実施例９  アニソール−クレゾール共重合体の合成例４
ホルムアルデヒドのモル数を0.02molに、反応時間を３分にした点を除いて、実施例６
と同じ操作を行ったところ、85%の収率で相当する共重合体を得た。ＧＰＣ測定の結果、Mn=2400、Mw/Mn=8.3であった。
【０１４０】
実施例１０  アニソール−クレゾール共重合体のエポキシ体の合成例１
還流管を装備した100mLナス型フラスコに実施例１で合成した共重合体0.50g、水酸化ナトリウム1.0g、THF50mL、水50mLを入れ、50℃で３時間撹拌した。その混合溶液の中に、
エピクロロヒドリン1.85g（0.02mol）を滴下した後、80℃で3時間反応させた。溶媒と過
剰のエピクロロヒドリンを留去し、残留物をトルエンに溶かしてろ過することにより食塩を取り除いた。トルエンを留去して定量的にエポキシ化物を得た。フェノール性水酸基に対するエポキシの導入率は30％であった。
【０１４１】
実施例１１  アニソール−クレゾール共重合体のエポキシ体の合成例２
エピクロロヒドリンの量を0.04molにした点を除いて、実施例１０と同じ操作を行った
ところ、定量的にエポキシ化物を得た。水酸基に対するエポキシの導入率は47％であった。
【０１４２】
実施例１２  アニソール−クレゾール共重合体のエポキシ体の合成例３
エピクロロヒドリンの量を0.04molに、反応時間を５時間にした点を除いて、実施例１
０と同じ操作を行ったところ、定量的にエポキシ化物を得た。水酸基に対するエポキシの導入率は71％であった。
【０１４３】
（実施例１〜１２についての考察）
図１〜３及び図５に示す測定結果から、目的とする変性フェノール樹脂が得られていることがわかる。また、図４及び図６に示すＤＳＣ測定結果より、得られた変性フェノール樹脂の耐熱性が高いことがわかる。
【０１４４】
実施例１３  ジフェニルエーテル−フェノール共重合体の合成例１
100mLナス型フラスコにフェノール0.94g(0.01mol)、ジフェニルエーテル1.70g(0.01mol)、パラホルムアルデヒド(0.04mol)を入れ、酢酸（10mL）−クロロホルム（10mL）混合溶媒を加えて５℃で攪拌しながら，濃硫酸1mLをゆっくりと滴下した。その後、60℃で4時間反応させた。反応終了後、室温まで冷却し、反応溶液を200mLのメタノールに投入して固体をろ過回収した。その後、反応生成物を減圧下、40℃で観測し、うすいピンク色の粉末固体を得た（収率90%）。ＧＰＣ測定の結果、Mn=3200、Mw/Mn=4.1であった。
1H-NMR（270MHz，Acetone-d6，TMS）：δ＝3.6-4.2 (-CH2-),5.0(OH),6.8-7.4 (Ar).
IR（KBr Disk）：3420 (-OH), 3000（aromatic C−H），2899（methylene C―H），1239,1014 cm-1（C―O―C）．
【０１４５】
実施例１４  ジフェニルエーテル−フェノール共重合体の合成例２
パラホルムアルデヒドのモル数を0.02molにした点を除いて、実施例１３と同じ操作を行ったところ、70%の収率で相当する共重合体を得た。ＧＰＣ測定の結果、Mn=1400、Mw/Mn=2.1であった。
【０１４６】
実施例１５  ジフェニルエーテル−フェノール共重合体の合成例３
ジフェニルエーテルのモル数を0.005mol、フェノールのモル数を0.015molにした点を除いて、実施例１３と同じ操作を行ったところ、85%の収率で相当する共重合体を得た。ＧＰＣ測定の結果、Mn=4500、Mw/Mn=5.1であった。
【０１４７】
試験例１  
合成例１（実施例１３）で得られたジフェニルエーテル−フェノール共重合体から分別沈殿法により低分子量成分を除去したサンプル（Mn=5000, Mw/Mn=1.3）を500mg作製した。得られたサンプル200mgを10mLのクロロホルムに溶解し、ＰＴＦＥ版に流し、1日かけてゆっくりと溶媒を蒸発させた。その後、1日間真空下におき、キャストフィルムを作製した。目視の結果、透明均一な性状のフィルムが生成していることがわかった。一方、アニソール−フェノール共重合体（実施例１で製造したもの）で同様の実験を行ったが、性状の不均一なフィルムしか得られなかった。
【０１４８】
試験例２
合成例１（実施例１３）で得られたジフェニルエーテル−フェノール共重合体から分別沈殿法により低分子量成分を除去したサンプル（Mn=5000, Mw/Mn=1.3）をホットプレートで加熱したところ、250℃付近で溶融が観察された。一方、アニソール−フェノール共重合体（実施例１で製造したもの）で同様の実験を行ったが、溶融は観察されなかった。またいずれのポリマーも350℃付近から分解を起こした。
【０１４９】
実施例１６  ジフェニルエーテル−ビスフェノールＡ共重合体の合成例
フェノールをビスフェノールＡ（0.005mol）にした点を除いて、実施例１３と同じ操作を行ったところ、65%の収率で相当する共重合体を得た。ＧＰＣ測定の結果、Mn=2100、Mw/Mn=3.2であった。
【０１５０】
実施例１７  ジフェニルエーテル−4,4’-ジヒドロキシビフェニル共重合体の合成例
フェノールを4,4’-ジヒドロキシビフェニル（0.005mol）にした点を除いて、実施例１３と同じ操作を行ったところ、72%の収率で相当する共重合体を得た。ＧＰＣ測定の結果、Mn=1700、Mw/Mn=1.9であった。
【０１５１】
実施例１８  ジフェニルエーテル−ジ（4 -ヒドロキシフェニル）オキシド共重合体の合成例
フェノールをジ（4 -ヒドロキシフェニル）オキシド（0.005mol）にした点を除いて、実施例１３と同じ操作を行ったところ、72%の収率で相当する共重合体を得た。ＧＰＣ測定の結果、Mn=2000、Mw/Mn=2.3であった。
【０１５２】
（実施例１３〜１８についての考察）
図７及び図８に示す測定結果から、目的とする変性フェノール樹脂が得られていることがわかる。また、試験例１、２の結果から、予めフェノール性水酸基が修飾されている化合物として、フェノール性水酸基をフェノキシ基で置換した化合物を使用することで、得られる変性フェノール樹脂は、柔軟性に富み、キャスト法によって均一性状のフィルムに作製できるものになることが分かる。
【産業上の利用可能性】
【０１５３】
本発明は、樹脂の合成工程で、変性フェノール樹脂を製造することができるため、その工業規模での生産に好適である。また、得られるフェノール樹脂は、耐熱性に優れ、経時変化による変色や品質の低下の問題が改善されているため、成形材料、電子材料をはじめとする数々の工業分野にて、より高い耐熱性、安定性が求められる場面において適用できる。さらに、フェノール性水酸基が修飾されているため、耐アルカリ性や有機溶剤に対する溶解性も向上しており、レジスト用途にも有用である。そして、分岐が化合物（II）のフェノール核より起こるため、分岐度が制御されたフェノール樹脂の合成にも有用である。また、キャスト法によって性状の均一なフィルムにフィルム化でき、より多くの工業分野、種々の用途への展開も可能である。
【図面の簡単な説明】
【０１５４】
【図１】実施例１で得られたアニソール−フェノール共重合体の１Ｈ−ＮＭＲ測定チャート。
【図２】実施例１で得られたアニソール−フェノール共重合体の１３Ｃ−ＮＭＲ測定チャート。
【図３】実施例１で得られたアニソール−フェノール共重合体のＦＴ−ＩＲ測定チャート。
【図４】実施例１で得られたアニソール−フェノール共重合体のＤＳＣ測定チャート。
【図５】実施例６で得られたアニソール−クレゾール共重合体の１３Ｃ−ＮＭＲ測定チャート。
【図６】実施例６で得られたアニソール−クレゾール共重合体のＤＳＣ測定チャート。
【図７】実施例１３で得られたジフェニルエーテル−フェノール共重合体の１Ｈ−ＮＭＲ測定チャート。
【図８】実施例１３で得られたジフェニルエーテル−フェノール共重合体のＦＴ−ＩＲ測定チャート。
【図１】
2006161036.tif 000047
【図２】
2006161036.tif 000048
【図３】
2006161036.tif 000049
【図４】
2006161036.tif 000050
【図５】
2006161036.tif 000051
【図６】
2006161036.tif 000052
【図７】
2006161036.tif 000053
【図８】
2006161036.tif 000054